(57)【特許請求の範囲】
【請求項１】
セメント組成物の表面の汚れを除去する下地処理工程と、
エポキシ樹脂主剤を主成分とするＡ液と、硬化剤を主成分とするＢ液とからなる２液型のエポキシ樹脂組成物であって、充填剤を含まないクリア系の組成物であり、その粘度がＢ型粘度計による測定で１００〜２０００ｍＰａ・ｓ／２０℃の範囲内であり、２液混合後の組成物の５ｒｐｍにおける粘度と５０ｒｐｍにおける粘度との比率ηｓ／ηｓｏが、Ｂ型粘度計による測定で１．１〜２．０の範囲内であり、水平面における０．２ｍｍのひび割れに対する浸透深さが１５ｍｍ以上で、垂直面における０．２ｍｍのひび割れに対する浸透深さが２５ｍｍ以上であるエポキシ樹脂組成物に顔料を混入した塗布材を、前記下地処置工程後の前記セメント組成物の前記表面に塗布する塗布工程と、
を有し、
前記塗布材への前記顔料の混入率は、１．０〜１０．５％である
ことを特徴とする塗装方法。
【請求項２】
請求項１に記載の塗装方法であって、
前記下地処理工程は、ポリッシャーのみを用いて行なわれる
ことを特徴とする塗装方法。
【請求項３】
セメント組成物の表面の汚れを除去する下地処理工程と、
エポキシ樹脂主剤を主成分とするＡ液と、硬化剤を主成分とするＢ液とからなる２液型のエポキシ樹脂組成物であって、充填剤を含まないクリア系の組成物であり、その粘度がＢ型粘度計による測定で１００〜２０００ｍＰａ・ｓ／２０℃の範囲内であり、２液混合後の組成物の５ｒｐｍにおける粘度と５０ｒｐｍにおける粘度との比率ηｓ／ηｓｏが、Ｂ型粘度計による測定で１．１〜２．０の範囲内であり、水平面における０．２ｍｍのひび割れに対する浸透深さが１５ｍｍ以上で、垂直面における０．２ｍｍのひび割れに対する浸透深さが２５ｍｍ以上であるエポキシ樹脂組成物に顔料を混入した塗布材を、前記下地処置工程後の前記セメント組成物の前記表面に塗布する塗布工程と、
を有し、
前記塗布工程における前記塗布材の塗布量は８０〜３００ｇ/ｍ2である
ことを特徴とする塗装方法。
【請求項４】
セメント組成物の表面の汚れを除去する下地処理工程と、
エポキシ樹脂主剤を主成分とするＡ液と、硬化剤を主成分とするＢ液とからなる２液型のエポキシ樹脂組成物であって、充填剤を含まないクリア系の組成物であり、その粘度がＢ型粘度計による測定で１００〜２０００ｍＰａ・ｓ／２０℃の範囲内であり、２液混合後の組成物の５ｒｐｍにおける粘度と５０ｒｐｍにおける粘度との比率ηｓ／ηｓｏが、Ｂ型粘度計による測定で１．１〜２．０の範囲内であり、水平面における０．２ｍｍのひび割れに対する浸透深さが１５ｍｍ以上で、垂直面における０．２ｍｍのひび割れに対する浸透深さが２５ｍｍ以上であるエポキシ樹脂組成物に顔料を混入した塗布材を、前記下地処置工程後の前記セメント組成物の前記表面に塗布する塗布工程と、
を有し、
前記セメント組成物の前記表面上に形成される前記塗布材の膜厚は、１０〜２５０μｍである
ことを特徴とする塗装方法。
【請求項５】
請求項１乃至請求項４の何れかに記載の塗装方法であって、
前記塗布材の前記セメント組成物への含浸深さは２５０μｍ以上である
ことを特徴とする塗装方法。
【請求項６】
請求項１乃至請求項５の何れかに記載の塗装方法であって、
前記塗布材の前記セメント組成物への付着強さは、１．５Ｎ/ｍｍ2以上である
ことを特徴とする塗装方法。
【発明の詳細な説明】
【技術分野】
【０００１】
本発明は、セメント組成物の塗装方法に関する。
【背景技術】
【０００２】
セメント組成物（例えばコンクリート）の下地（例えば床面）に対して、機械的特性（耐摩耗性など）や化学的特性（耐薬品性など）を付与するために合成樹脂系の塗布材が施工されることがある。例えば、特許文献１では、ビスフェノールＡ型液状エポキシ樹脂と溶剤とを含有する塗り床用プライマー組成物（下塗り材）をコンクリートの下地に塗布した後、その上にエポキシ系組成物で構成される上塗り材を塗布している。
【０００３】
また、通常、下地に下塗り材を塗布する前には、ポリッシャーによる汚れの除去や、研削機で下地表面に凹凸をつける処理（以下、「目粗し」ともいう）が行われる。これにより、下地表面の脆弱層（レイタンス）を除去し、下地と下塗り材との接着性を確保するようにしている。
【先行技術文献】
【特許文献】
【０００４】
【特許文献１】特開平２−１４０２７６号公報
【発明の概要】
【発明が解決しようとする課題】
【０００５】
上述したように、セメント組成物に塗布材を施工する際には、下塗り材と上塗り材との２回の塗装（塗布）工程が必要であった。また、目粗しを行うには研削機による入念な作業が必要であり手間がかかった。
【０００６】
本発明は、上記のような課題に鑑みてなされたものであって、その目的は、施工の簡素化を図ることにある。
【課題を解決するための手段】
【０００７】
かかる目的を達成するため、本発明発のセメント組成物の塗装方法は、
セメント組成物の表面の汚れを除去する下地処理工程と、
エポキシ樹脂主剤を主成分とするＡ液と、硬化剤を主成分とするＢ液とからなる２液型のエポキシ樹脂組成物であって、充填剤を含まないクリア系の組成物であり、その粘度がＢ型粘度計による測定で１００〜２０００ｍＰａ・ｓ／２０℃の範囲内であり、２液混合後の組成物の５ｒｐｍにおける粘度と５０ｒｐｍにおける粘度との比率ηｓ／ηｓｏが、Ｂ型粘度計による測定で１．１〜２．０の範囲内であり、水平面における０．２ｍｍのひび割れに対する浸透深さが１５ｍｍ以上で、垂直面における０．２ｍｍのひび割れに対する浸透深さが２５ｍｍ以上であるエポキシ樹脂組成物に顔料を混入した塗布材を、前記下地処置工程後の前記セメント組成物の前記表面に塗布する塗布工程と、
を有し、
前記塗布材への前記顔料の混入率は、１．０〜１０．５％である
ことを特徴とする。
このようなセメント組成物の塗装方法によれば、目粗しを行わなくても下地（セメント組成物）への接着性を確保することができ、また塗布の工程が一回ですむ。よって、施工の簡素化を図ることができる。
また、セメント組成物への含浸深さの低下を抑制でき、付着強さを確保することができる。
【０００８】
かかる塗装方法であって、前記下地処理工程は、ポリッシャーのみを用いて行なわれる
ことが望ましい。  
このような塗装方法によれば、下地処理工程を簡易にすることができる。
【０００９】
また、かかる目的を達成するため、本発明発のセメント組成物の塗装方法は、
セメント組成物の表面の汚れを除去する下地処理工程と、
エポキシ樹脂主剤を主成分とするＡ液と、硬化剤を主成分とするＢ液とからなる２液型のエポキシ樹脂組成物であって、充填剤を含まないクリア系の組成物であり、その粘度がＢ型粘度計による測定で１００〜２０００ｍＰａ・ｓ／２０℃の範囲内であり、２液混合後の組成物の５ｒｐｍにおける粘度と５０ｒｐｍにおける粘度との比率ηｓ／ηｓｏが、Ｂ型粘度計による測定で１．１〜２．０の範囲内であり、水平面における０．２ｍｍのひび割れに対する浸透深さが１５ｍｍ以上で、垂直面における０．２ｍｍのひび割れに対する浸透深さが２５ｍｍ以上であるエポキシ樹脂組成物に顔料を混入した塗布材を、前記下地処置工程後の前記セメント組成物の前記表面に塗布する塗布工程と、
を有し、
前記塗布工程における前記塗布材の塗布量は８０〜３００ｇ/ｍ2である
ことを特徴とする。
このようなセメント組成物の塗装方法によれば、目粗しを行わなくても下地（セメント組成物）への接着性を確保することができ、また塗布の工程が一回ですむ。よって、施工の簡素化を図ることができる。
また、所望の色の濃さに塗装することができる。
また、かかる目的を達成するため、本発明発のセメント組成物の塗装方法は、
セメント組成物の表面の汚れを除去する下地処理工程と、
エポキシ樹脂主剤を主成分とするＡ液と、硬化剤を主成分とするＢ液とからなる２液型のエポキシ樹脂組成物であって、充填剤を含まないクリア系の組成物であり、その粘度がＢ型粘度計による測定で１００〜２０００ｍＰａ・ｓ／２０℃の範囲内であり、２液混合後の組成物の５ｒｐｍにおける粘度と５０ｒｐｍにおける粘度との比率ηｓ／ηｓｏが、Ｂ型粘度計による測定で１．１〜２．０の範囲内であり、水平面における０．２ｍｍのひび割れに対する浸透深さが１５ｍｍ以上で、垂直面における０．２ｍｍのひび割れに対する浸透深さが２５ｍｍ以上であるエポキシ樹脂組成物に顔料を混入した塗布材を、前記下地処置工程後の前記セメント組成物の前記表面に塗布する塗布工程と、
を有し、
前記セメント組成物の前記表面上に形成される前記塗布材の膜厚は、１０〜２５０μｍである
ことを特徴とする。
このようなセメント組成物の塗装方法によれば、目粗しを行わなくても下地（セメント組成物）への接着性を確保することができ、また塗布の工程が一回ですむ。よって、施工の簡素化を図ることができる。
また、所望の色の濃さに塗装することができる。
【００１０】
かかる塗装方法であって、前記塗布材の前記セメント組成物への含浸深さは２５０μｍ以上であることが望ましい。
このような塗装方法によれば、所望の付着強さを確保することができる。
【００１１】
かかる塗装方法であって、前記塗布材の前記セメント組成物への付着強さは、１．５Ｎ/ｍｍ2以上であることが望ましい。
このような塗装方法によれば、塗り床に適した塗装を行うことができる。
【図面の簡単な説明】
【００１５】
【図１】通常の床面の塗装方法（比較例）の手順を示すフロー図である。
【図２】本実施形態における床面の塗装方法の手順を示すフロー図である。
【図３】付着強さと含浸深さとの関係を示す図である。
【図４】含浸深さと顔料混入率との関係を示す図である。
【図５】床面の仕上がり性に関する判定結果（グレー）を示す図である。
【図６】床面の仕上がり性に関する判定結果（赤、緑）を示す図である。
【発明を実施するための形態】
【００１６】
以下、本発明の一実施形態について説明する。なお、以下の実施形態では、コンクリートの床面に塗装を行なう場合について説明している。
【００１７】
＝＝＝床面の装方法について＝＝＝
≪比較例≫
図１は、通常の床面の塗装方法（比較例）の手順を示すフロー図である。
【００１８】
まず、コンクリートなどの下地に対して下地処理を行う（Ｓ１００）。比較例の下地処理は、下地表面の脆弱層を除去し、さらに、下地表面に凹凸をつけることで下地と下塗り材との接着性を確保する（アンカー効果を得る）ものである。この処理としては、例えば、ポリッシャーによる汚れの除去や、研削機による目粗しなどを行なう。
【００１９】
そして、下地（コンクリート）を所定期間養生させた後、下地の上に下塗り材を塗布する（Ｓ２００）。この下塗り材は、コンクリート下地と上塗り材との密着性を確保するためのものである。ここでは着色されていない下塗り材（プライマー）を塗布する。
【００２０】
最後に、塗布した下塗り材が硬化した後、着色仕上げとするため、顔料で着色された上塗り材を塗布する（Ｓ３００）。
【００２１】
この比較例の場合、２回の塗装工程が必要である。また、目粗しを行うには研削機による入念な作業が必要であり手間がかかる。そこで、本実施形態では施工の簡素化を図っている。
【００２２】
≪本実施形態≫
図２は、本実施形態における床面の塗装方法の手順を示すフロー図である。
【００２３】
本実施形態においても、コンクリートなどの下地に対して下地処理を行う（Ｓ１０：下地処理工程）。ただし、本実施形態の下地処理（Ｓ１０）は、ポリッシャーなどによる汚れの除去のみであり、研削機による目粗しは不要である。これは、後述するように、本実施形態では塗布材として含浸型接着性のエポキシ樹脂組成物を用いており、目粗しを行わなくても下地への接着性を確保できるからである。よって、比較例の下地処理（Ｓ１００）よりも作業が容易である。
【００２４】
そして、下地処理の後、上記のエポキシ樹脂組成物に顔料を混入した塗布材を下地の表面に塗布する（Ｓ２０：塗布工程）。比較例では塗付を２回（下塗り、上塗り）行っていたのに対し、本実施形態では塗布を行う工程は１回だけでよい。
【００２５】
このように本実施形態では、比較例よりも施工の簡素化を図ることができる。
【００２６】
＜塗布材について＞
本実施形態においては、塗布材として、エポキシ樹脂主剤を主成分とするＡ液と、硬化剤を主成分とするＢ液とからなる２液型のエポキシ樹脂組成物に、さらに顔料を混入したものを塗布材として用いる。なお、この２液型のエポキシ樹脂組成物は浸透型接着性の組成物であり、次の要件を全て満足するものを用いる。
【００２７】
まず要件（イ）として、エポキシ樹脂組成物は、実質的に充填剤を含まないクリア系の組成物であることが必要である。充填剤を含むものは、浸透性が悪くなる。ただし、浸透性に悪影響を与えない程度の名目的な量の充填剤を含有していてもよい。
【００２８】
また要件（ロ）として、２液混合後の組成物の粘度が、Ｂ型粘度計による測定で、１００〜２０００ｍＰａ・ｓ／２０℃の範囲内にあることが必要である。
【００２９】
次に、要件（ハ）として、２液混合後の組成物の５ｒｐｍにおける粘度と５０ｒｐｍにおける粘度との比率ηｓ／ηｓｏが、Ｂ型粘度計による測定で１．１〜２．０の範囲内であることが必要である。この比率はチクソトロピック性の指標ということができる。この比率ηｓ／ηｓｏが１．１満であるときは、浸透した組成物の保持性が低下して、充填しにくくなる。一方、この比率ηｓ／ηｓｏが ２．０を越えるときは、浸透性が不足することになる。
【００３０】
さらに、要件（ニ）として、４０ｍｍ×４０ｍｍの断面で長さ１６０ｍｍのセメントモルタルブロックの中央部付近に曲げ荷重を加え２片に破断した後、その２片の破断面を０．２ｍｍの間隔をあけて突き合わせ対向させた状態で固定することにより試験片となし、その試験片をそれぞれ水平姿勢、垂直姿勢に維持し、温度２０℃の条件下において、水平姿勢の試験片にあってはその下面側から、垂直姿勢の試験片にあってはその片面側から、２液混合後の組成物を、ロールコーターを用いて２５０ｇ／ｍ2の厚みに塗布して浸透性試験を行ったとき、上記の突き合わせ対向させた０．２ｍｍの間隙に対する浸透深さが、水平姿勢の試験片については１５ｍｍ以上（好ましくは２０ｍｍ以上、殊に２５ｍｍ以上）であり、垂直姿勢の試験片については２５ｍｍ以上（好ましくは３０ｍｍ以上、殊に３５ｍｍ以上）であることが必要である。なお、この浸透深さは、上記の要件（ロ）、（ハ）によっても影響を受けるが、さらに組成物の表面張力と相関関係がある。浸透深さの上限について限定はないが、水平姿勢の試験片については３５ｍｍ程度が限界であることが多い（垂直姿勢の試験片については通常は試験片の厚みである４０ｍｍ全体に浸透するのが通常である）。
【００３１】
Ａ液は、より具体的には、少なくとも一部がビスフェノールＡ型エポキシ樹脂であるビスフェノール型のエポキシ樹脂主剤と、モノまたはジグリシジルエーテル系の反応性希釈剤と、無機または有機系のチクソトロピック性付与剤と、表面張力低下剤との組成物からなることが好ましい。少なくとも一部がビスフェノールＡ型エポキシ樹脂であるビスフェノール型のエポキシ樹脂主剤のうち、ビスフェノールＡ型エポキシ樹脂は、主剤成分である。この場合、ビスフェノールＡ型エポキシ樹脂は、ビスフェノールＦ型エポキシ樹脂と併用することが好ましい。ビスフェノールＦ型エポキシ樹脂は、ビスフェノールＡ型エポキシ樹脂の結晶化を防止すると共に、低温下における粘度を低く保つ準主剤成分であるということができる。
【００３２】
ここでエポキシ樹脂主剤としては、ビスフェノールＡ型エポキシ樹脂、ビスフェノールＦ型エポキシ樹脂のほか、ビスフェノールＡＤ型エポキシ樹脂、ノボラック型エポキシ樹脂（フェノール・ノボラック型エポキシ樹脂、クレゾール・ノボラック型エポキシ樹脂）、グリシジルアミン系樹脂を用いることもできる。ただし、それらを単独で用いるよりも、先に述べたビスフェノールＡ型エポキシ樹脂またはこれとビスフェノールＦ型エポキシ樹脂と共に、併用した方が好ましい。そのほか、場合によっては、環状脂肪族エポキシ樹脂、グリシジルエステル系樹脂、複素環式エポキシ樹脂、含ブロムエポキシ樹脂なども、先に述べたビスフェノールＡ型エポキシ樹脂またはこれとビスフェノールＦ型エポキシ樹脂と、併用の形で用いることができる。
【００３３】
反応性希釈剤は、先に述べたように、モノまたはジグリシジルエーテル系の反応性希釈剤であることが望ましい。モノまたはジグリシジルエーテルとしては、エチレングリコールモノまたはジグリシジルエーテル、ポリエチレングリコールモノまたはジグリシジルエーテル、ネオペンチルグリコールモノまたはジグリシジルエーテル、１，６−ヘキサンジオールモノまたはジグリシジルエーテル、炭素数が８以上、さらには１０以上の長鎖のアルキルグリコールのモノまたはジグリシジルエーテルなどがあげられる。
【００３４】
反応性希釈剤としては、そのほか、グリセリンポリグリシジルエーテル、トリメチロールプロパンポリグリシジルエーテル、オレフィンオキサイド、オクチレンオキサイド、ブチルグリシジルエーテル、スチレンオキサイド、フェニルグリシジルエーテル、ｐ−ブチルフェノールグリシジルエーテル、クレジルグリシジルエーテル、３−（ペンタデシル）フェニルグリシジルエーテル、グリシジルメタクリレート、アリルグリシジルエーテル、シクロヘキセンビニルモノオキサイド、ジペンテンモノオキサイド、α−ピネンオキサイド、tert−カルボン酸のグリシジルエステル等のモノエポキシ化合物をはじめとする低粘度のモノまたはポリエポキシ化合物などがあげられる。そのほか、フルフリルアルコールのような反応性の基を有するアルコール系の反応性希釈剤も使用可能である。
【００３５】
チクソトロピック性付与剤としては、無機系、有機化した無機系、または有機系のものが用いられる。このうち無機系のチクソトロピック性付与剤の例は、ケイ酸系（微粒子無水ケイ酸ないしヒュームドシリカ）、含水ケイ素マグネシウム系（セピオライト、クリソスタイル等）、ケイ酸アルミニウム系（モンモリロナイト系ベントナイト、ゼオライト等）などである。有機化した無機系のチクソトロピック性付与剤の例は、層間に有機分子を吸着させた有機ベントナイトである。有機系のチクソトロピック性付与剤の例は、ポリヒドロキシカルボン酸またはそのアミド、ポリアクリル酸ソーダ、ジベンザルソルビット、ある種の界面活性剤などである。
【００３６】
表面張力低下剤としては、たとえば、ポリヒドロキシカルボン酸アミド、シリコーン変性ポリアクリレート、ポリシロキサン、アクリル添加物などがあげられる。上述のチクソトロピック性付与剤の中にも表面張力低下作用を有するものがあるので、そのチクソトロピック性付与剤を表面張力低下剤として兼用することもできる。
【００３７】
２液型のエポキシ樹脂組成物のうち、エポキシ樹脂主剤を主成分とするＡ液の各成分の配合割合は、エポキシ樹脂主剤および反応性希釈剤の合計量を１００重量％とするとき、たとえば、ビスフェノール型のエポキシ樹脂主剤の割合は６０〜９０重量％、好ましくは６５〜８５重量％（ビスフェノール型エポキシ樹脂とビスフェノールＦ型エポキシ樹脂とを併用するときは、その重量比はたとえば５０：５０〜７５：２５）、反応性希釈剤の割合は４０〜１０重量％とすることが多い。
【００３８】
また、エポキシ樹脂主剤および反応性希釈剤の合計量を１００重量部とするとき、表面張力低下剤の割合は０．１〜３重量％、表面張力低下剤の割合は０．１〜３重量％とすることが多い。このような配合割合においてバランスのとれた性質が得られるからである。ただし、上記の（イ）、（ロ）、（ハ）および（ニ）の要件を満足することが必要である。
【００３９】
上記要件を満足する２液型のエポキシ樹脂組成物のうち、硬化剤を主成分とするＢ液としては、脂肪族第一アミン（脂肪族ジアミン、脂肪族ポリアミン、芳香環含有脂肪族ポリアミン、脂環ポリアミン、環状ポリアミン等）、芳香族第一アミン、第三アミン硬化剤、含リンまたは含ハロゲンアミン硬化剤、変性ポリアミンアダクトなどのアミン系硬化剤、ポリアミノアミド系硬化剤、脂肪族酸無水物、脂環式酸無水物、芳香族酸無水物、ハロゲン系酸無水物などの酸または酸無水物系硬化剤などの硬化剤が用いられる。
【００４０】
好ましい硬化剤は、低粘度で長いポットライフを与える変性脂肪族ポリアミン系化剤、または湿潤面に対する接着性を与える変性脂環式アミン系硬化剤であり、特に好ましい硬化剤は、これらを併用した組成物、あるいはその組成物にさらに低温硬化性を与える第３級アミン系硬化剤を少量併用した組成物からなるものである。このときの割合は、変性脂肪族ポリアミン系硬化剤、変性脂環式アミン系硬化剤、第３級アミン系硬化剤の合計量を１００重量％とするとき、変性ポリアミン系硬化剤が３５〜７０重量％、変性脂環式アミン系硬化剤が３０〜６５重量％、第３級アミン系硬化剤が０〜１０重量％とすることが好ましい。
【００４１】
硬化剤を主成分とするＢ液にも、先に述べた反応性希釈剤、表面張力低下剤などを配合しておくこともできる。
【００４２】
エポキシ樹脂主剤を主成分とするＡ液およびその硬化剤を主成分とするＢ液の少なくとも一方（殊に双方）には、カップリング剤を配合しておくことが好ましい。カップリング剤としては、チタネート系カップリング剤、シラン系カップリング剤、アルミニウム系カップリング剤、ジルコニウム系カップリング剤、クロム系カップリング剤、有機リン酸系カップリング剤などがあげられる。カップリング剤を使用するときは、その配合量は、エポキシ樹脂主剤（Ａ）または硬化剤（Ｂ）に対し、例えば、０．１〜５重量％とすることが多い。
【００４３】
また、Ａ液およびＢ液の少なくとも一方には、本発明の趣旨を損なわない範囲において、可塑剤、有機溶剤、軟化剤をはじめとする粘度低下ないし相溶性向上のための添加剤を含有させることができる。そのほかにも、エポキシ樹脂接着剤に用いられる種々の添加剤を含有させることもできる。
【００４４】
Ａ液とＢ液との割合は、使用するエポキシ樹脂主剤（Ａ）および硬化剤（Ｂ）との関係で異なるが、エポキシ当量／活性水素当量の比に基づく必要量に、実験的に定めた最適量を参考にして決めればよく、一般にはエポキシ樹脂主剤（Ａ）１００重量部に対し１０〜１００重量部、殊に２０〜８０重量部とすることが多い。
【００４５】
そして、前述したように、本実施形態では、このＡ液とＢ液とからなる２液型のエポキシ樹脂組成物に、さらに顔料を混入したものを塗布材として用いる。こうすることで、比較例（下塗り材と上塗り材を塗布）よりも塗布の回数を減らすことができ、また目粗しを行わなくても下地への接着性を確保することができる。よって、施工の簡素化を図ることができる。
【００４６】
＝＝＝実施例＝＝＝
≪下地（コンクリート）について≫
本実施例では、下地として、塗り床に適したもの、具体的には後述する下地表面強度試験において表面強度がグレードＩの普通押えコンクリートを用いた。
【００４７】
＜下地表面強度試験方法＞
日本床施工技術研究協議会が提示している「コンクリート床下地表層部の諸品質の測定方法、グレード」に従って、以下の手順で下地の表面強度を判定する。
【００４８】
引っかき試験器（日本建築仕上学会認定品）を用いて、硬化した下地表面を２ｃｍ／ｓの速さで１０ｃｍ程度引っかいて引っかき傷をつけた。この引っかき試験器には、荷重が１．０ｋｇｆと０．５ｋｇｆの２つの引っかき針が設けられており、２つの引っかき傷が形成される。
【００４９】
次に、引っかき試験器の２つの引っかき針のうち、荷重１．０ｋｇｆの引っかき針で形成された引っかき傷の幅を測定する。
【００５０】
そして、引っかき傷の幅の側定値に基づき、表１を参照して表面強度のグレードを判定する。なお、表１は、引っかき傷幅と表面強度のグレードとの関係を示す表である。
【００５１】
【表１】
0006412745.tif 000002
この引っかき試験において、表面強度がグレードＩ（引っかき傷幅が０．３ｍｍ未満）のものを下地として適用した。
【００５２】
≪塗布材について≫
本実施例では、塗布材として、アルファテック３８０（アルファ工業製）をベースとしたエポキシ樹脂組成物を用いた。アルファテック３８０は、コンクリート構造物のひび割れに塗布して充填する無溶剤型のエポキシ樹脂組成物であり、エポキシ樹脂を主成分とするＡ液と、硬化剤を主成分とするＢ液からなる２液型のエポキシ樹脂組成物である。この塗布材には、溶剤に代えて反応性希釈剤が用いられている（揮発物が含まれていない）ので硬化収縮がほとんど無い。また、本実施例の塗布材は、前述の要件（イ）、（ロ）、（ハ）、（ニ）を満たすものである。例えば、粘度はＢ型粘度計による測定で、１００〜２０００ｍＰａ・ｓ／２０℃の範囲内である。
【００５３】
このエポキシ樹脂組成物に、顔料を混入したものを塗布材（以下、塗り床材ともいう）とした。塗布材の色としては、グレー、赤、緑の３色を用いた。グレーには白色及び黒（トナー）の顔料が含まれている。なお、顔料の粒径は色によって異なっている。例えば、本実施例の白色顔料の粒径は0.070〜0.210μｍ、黒色（トナー）の粒径は0.024μｍである。また、赤色顔料の粒径は0.5〜0.95μｍである。
【００５４】
≪評価≫
＜付着強さ試験方法＞
（試験体）
JIS A 5371「プレキャスト無筋コンクリート製品」に規定する大きさ300×300×60ｍｍのコンクリート平板１枚を用意し、この表面をJIS R 6252「研磨紙」に規定されるP150研磨紙により十分研磨したものを基材（下地）とする。この基材に前述の塗布材を塗布し、標準状態で７日間養生を行ったものを試験体とする。
【００５５】
（試験用ジグ）
試験用ジグは付着面が40ｍｍ×40ｍｍの正方形の鋼製ジグとする。
【００５６】
（接着剤）
試験用ジグを試験体表面に接着させるための接着剤は、塗り床とジグに対して良好な接着性を有するもので、かつ塗り床を変色させないものとする。一般的にはエポキシ樹脂が用いられるが、シアノアクリレート及びパーオキサイド触媒型ポリエステル接着剤も用いることができる。
【００５７】
（付着力試験機）
付着力試験機は、建研式接着試験機またはそれに準ずる試験機とする。
【００５８】
（試験方法）
養生を行った試験体に接着剤を塗布し、試験用ジグを静かに載せる。
【００５９】
接着剤が硬化したのち、試験用ジグの周囲に沿って下地コンクリートに達するまでダイヤモンドカッターなどで切り込みを入れる。
【００６０】
次に、試験用ジグを付着力試験機に取り付ける。そして、徐々に荷重を加え破断するまで加圧を行う。破断するまでの最大荷重を最大引張荷重（付着強さ）とする。
【００６１】
＜付着強さと含浸深さの関係について＞
図３は、付着強さ試験より得た付着強さと塗り床材の含浸深さとの関係を示す図である。なお、塗り床材としては夏用のグレーを用いている。
【００６２】
図からわかるように、含浸深さが深くなるほど、付着強さは高くなる傾向にある。つまり、付着強さは塗り床材の含浸深さに依存する。ただし、付着強さは、塗り床材の粘度や、顔料には依存しない。例えば、顔料ありで含浸深さ２５０μｍの場合と、顔料なしで含浸深さ２５０μｍの場合において付着強さは変わらない。これは、顔料はコンクリートに含浸せずに表面に残ることによると考えられる。
【００６３】
塗り床ハンドブックにおいて、一体型セメント系塗り床材としの性能として、付着強さ１．５Ｎ/ｍｍ2が規定されていることから、本実施例においても、付着強さの判断基準を１．５Ｎ/ｍｍ2とした。
【００６４】
図３から、含浸深さの下限値を推定すると、含浸深さが２５０μｍ以上あれば上記の付着強さ（１．５Ｎ/ｍｍ2）を満たすことができることになる。
【００６５】
＜含浸深さと顔料混入率について＞
図４は、含浸深さと顔料混入率との関係を示す図である。●は夏用の塗り床材、△は冬用の塗り床材を示している。夏用と冬用では粘度が異なっている。具体的には、冬用は、夏用よりも粘度が高い。これは、硬化を促進させるためである。
【００６６】
図からわかるように、顔料混入率が高くなるほど、含浸深さは浅くなる傾向にある。
【００６７】
この要因としては、顔料混入率が高くなるほど、樹脂（エポキシ樹脂組成物）の割合が小さくなるので、コンクリートに含浸する量が減るため、顔料がコンクリート表面にたまり、樹脂が含浸しにくくなるため、あるいは、樹脂にはコンクリートに含浸する部分と顔料を取り囲む部分とがあり、顔料が増えることで含浸する分が減ってしまうため、などが考えられる。
【００６８】
前述した含浸深さと付着強さの関係から定義した含浸深さの下限値２５０μｍと、図２の関係から顔料混入率の上限値は、１０．５％となる。
【００６９】
＜顔料混入率と塗布量が床面の仕上がりに及ぼす影響について＞
表２は、床面仕上げの試験体の施工条件を示す表であり、表３は、仕上がり性の合否判定基準を示す表である。
【００７０】
【表２】
0006412745.tif 000003
【００７１】
【表３】
0006412745.tif 000004
表２に示す顔料混入率と塗布量との組み合わせで施工した床面の仕上がり状況について、表３に示す判定基準により合否を判定した。なお、顔料混入率とは、２液型のエポキシ樹脂組成物（Ａ液＋Ｂ液）に対する顔料の重量比である。
【００７２】
図５は、床面の仕上がり性（グレー）に関する判定結果を示す図である。図において、判定記号（×、△、○、◎）の横の数字は、単位面積当たりの顔料の質量を示しており、これは塗布材の塗布量（ｇ/ｍ2）と顔料混入率（％）との積で算出される。また、図において判定結果が○以上の部分を灰色で示している。
【００７３】
図５より、顔料混入率が１．０％以上（１０．５％以下）において単位面積当たりの顔料の質量が２（ｇ/ｍ2）以上であれば、塗り床に求められる床面の仕上がり性を満足できると判断できる。
【００７４】
また、表４は、赤と緑についての床面仕上げの試験体の施工条件を示す表である。赤と
緑についても、表４に示す顔料混入率と塗布量との組み合わせで仕上がり状況について評価した。なお、合否の判断基準は表３と同じである。
【００７５】
【表４】
0006412745.tif 000005
図６は、床面の仕上がり性（赤、緑）に関する判定結果を示す図である。なお、図の表示については図５（グレー）と同じである。
【００７６】
この結果より、緑色顔料に比べて赤色顔料は、隠ぺい率に劣る結果となった。ただし、前述したグレーの試験結果と総合的に評価すると、顔料の種類にかかわらず、単位面積当たりの顔料の質量が２（ｇ/ｍ2）以上であれば、塗り床に求められる床面の仕上がり性を満足できると判断できると判断した。
【００７７】
＜塗布量と膜厚の関係について＞
表５、表６は塗布量、膜厚および含浸深さの測定結果を示す表である。なお、表５は夏用の塗り床材、表６は冬用の塗り床材の測定結果である。
【００７８】
【表５】
0006412745.tif 000006
【００７９】
【表６】
0006412745.tif 000007
表５、表６より、試験体毎にばらつきはあるものの、塗布量１００（g/ｍ2）程度に対して、膜厚は２１（μm）以上であり、塗布量３００（g/ｍ2）に対して、膜厚は９８（μm）以上であった。
【００８０】
この結果より、施工条件によるばらつきを考慮すると、塗布量および膜厚の下限値として、塗布量１００±２０（g/ｍ2）に対して、膜厚２１±１０（μm）程度が適切である。
【００８１】
一方、上限値については、施工性を考慮すると一回の塗装工程における塗布量は３００（g/ｍ2）が限界である。膜厚は、塗布量に応じて、増加するため、実験結果の最大値２３４（μm）に誤差を考慮して、２５０（μm）とする。
【００８２】
また、夏用、冬用に関わらず、塗布量が１００〜３００g/ｍ2の範囲において、付着強さ１．５（Ｎ/ｍｍ2）を得るために必要な含浸深さ２５０μｍ以上を満足した。
【００８３】
以上より、塗布量の範囲としては、８０〜３００（ｇ/ｍ2）、膜厚の範囲としては１０〜２５０（μｍ）が好適であり、これにより、所望の色の濃さに仕上げることができる。
【００８４】
＝＝＝その他の実施形態について＝＝＝
上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。特に、以下に述べる実施形態であっても、本発明に含まれるものである。
【００８５】
＜下地について＞
前述の実施形態では下地が床面であったので、塗り床材を用いていたが、塗装の対象は床には限られない。
【００８６】
また、前述の実施形態では普通コンクリートで下地を形成していたが、高強度コンクリートで下地を形成してもよい。また、コンクリートには限られず、モルタルなどの他のセメント組成物で下地を形成してもよい。
【００８７】
＜塗布材について＞
前述の実施形態では、塗布材の色（顔料の色）はグレー（白、黒）、赤、緑であったが、これ以外の色であってもよい、例えば青でもよい。また、顔料の粒径は、前述の実施形態には限られない。
【図１】
0006412745.tif 000008
【図２】
0006412745.tif 000009
【図３】
0006412745.tif 000010
【図４】
0006412745.tif 000011
【図５】
0006412745.tif 000012
【図６】
0006412745.tif 000013